(57)【要約】【課題】活性エネルギー線硬化型インキに熱可塑性樹脂を溶剤に溶解させたワニスを混合混合することにより作製した溶剤を含有する活性エネルギー線型インキ組成物、およびこれを用いて製造される印刷シート、さらにこの印刷シートを成形加工して製造される成形物の提供。【解決手段】合成樹脂シート上に印刷を施す場合において、使用されるインキが、ａ）活性エネルギー線硬化型インキに、ｂ）ガラス転移温度が５０〜２５０℃である熱可塑性樹脂を溶剤に溶解させたワニスを混合したことを特徴とする活性エネルギー線硬化型インキ組成物に関する。【選択図】なし【特許請求の範囲】
【請求項１】
合成樹脂シート上に印刷を施す場合において、使用されるインキが、ａ）活性エネルギ
ー線硬化型インキに、ｂ）ガラス転移温度が５０〜２５０℃である熱可塑性樹脂を溶剤に
溶解させたワニスを混合したことを特徴とする活性エネルギー線硬化型インキ組成物。
【請求項２】
ａ）活性エネルギー線硬化型インキが、ａ−１）反応性ウレタンオリゴマーおよびａ−
２）ラジカル重合性二重結合を有しない非反応性ポリエステルを含有することを特徴とす
る請求項１記載の活性エネルギー線硬化型インキ組成物。
【請求項３】
ａ）活性エネルギー線硬化型インキに、さらに、ａ−３）単官能モノマーを含有するこ
とを特徴とする請求項１または２記載の活性エネルギー線硬化型インキ組成物。
【請求項４】
ｂ）ガラス転移温度が５０〜２５０℃である熱可塑性樹脂を沸点１００℃以上の溶剤に
溶解させたワニスの熱可塑性樹脂として、少なくとも塩化ビニル−酢酸ビニル共重合体樹
脂あるいは（メタ）アクリル樹脂を含有していることを特徴とする請求項１乃至３何れか
記載の活性エネルギー線硬化型インキ組成物。
【請求項５】
ｂ）ガラス転移温度が５０〜２５０℃である熱可塑性樹脂を沸点１００℃以上の溶剤に
溶解させたワニスの熱可塑性樹脂として、少なくとも塩化ビニル−酢酸ビニル共重合体樹
脂および（メタ）アクリル樹脂を含有していることを特徴とする請求項１乃至４何れか記
載の活性エネルギー線硬化型インキ組成物。
【請求項６】
請求項１乃至５何れか記載の活性エネルギー線硬化型インキ組成物によって印刷を施し
たことを特徴とする印刷シート。
【請求項７】
請求項６記載の印刷物が、スクリーンで印刷されることを特徴とする印刷シート。
【請求項８】
請求項６または７記載の印刷シートを、絞り加工により行われて製造されることを特徴
とする印刷シート成形物。
【発明の詳細な説明】
【技術分野】
【０００１】
本発明は、活性エネルギー線硬化型インキに熱可塑性樹脂を溶剤に溶解させたワニスを
混合した活性エネルギー線硬化型インキ組成物、これを用いて製造される印刷シートおよ
び印刷シート成形物に関する。
【背景技術】
【０００２】
活性エネルギー線硬化型インキは、様々な工業分野において利用されている。しかしな
がら、その硬化機構の性質上、様々な問題を抱えている。すなわち、硬化収縮により発生
する印刷物のカールあるいはひずみ応力等である。さらに、活性エネルギー線硬化型イン
キの物性に、より柔軟性および強靭な皮膜の形成、その上、優れた成形加工性を要求され
ている（非特許文献１〜５）。
【０００３】
硬化収縮を低く抑える方法としては、無機物あるいは有機物の所謂充填剤等の添加剤の
混合が挙げられる（非特許文献１、２）。しかしながら、このような無機系添加剤の使用
は、バインダーポリマーの機械的強度、被印刷界面との接着性（所謂印刷層の密着性）お
よび硬化皮膜の透明性等を低下させ、それのみならず組成物の粘度上昇による印刷過程に
おける作業性の低下を伴うなど、完全な解決策とはなっていない。
【０００４】
一方、所謂充填剤等の添加剤等を使用しない方法としては、開環重合性モノマーを用い
る方法が提唱されている。この重合性の非収縮モノマーとして、ラジカル重合性、カチオ
ン重合性、アニオン重合性があるなかで、特にカチオン重合性モノマーが好ましいことが
提起されている（非特許文献６、７）。しかしながら、いまだ実用に供せられる材料の種
類が少なく、本願課題の解決策としては、実用的ではない。
【０００５】
さらに、合成樹脂シート上に印刷を施した印刷層を有する合成樹脂シートを様々に成形
加工させることも提案されている（特許文献１〜４）。合成樹脂シート上に印刷層を有す
る印刷シートを成形加工する際、使用される活性エネルギー線硬化型インキは、硬化性に
おいては、通常、満足できる物性を得ることができるが、硬化皮膜が硬すぎたり、あるい
は、可撓性はあるが、密着性不足であるため、後加工性（成形性）に問題があることが、
指摘されている。
【０００６】
特許文献１には、インサートモルディング成形品および成形品に加飾を行うために用い
られる、ウレタンアクリレートオリゴマーおよびヘテロ環式単官能モノマーまたは環式単
官能モノマーを必須成分とする紫外線硬化型着色インキが記載されている。この方法では
、印刷が施された印刷シートを加熱して柔軟化させ、真空成形あるいは圧空成形によって
所定のプラスチック樹脂成形品を作製している。これらの工程においては、印刷されるイ
ンキが、基材である印刷シートから剥離あるいは亀裂を生じる場合があり、これに耐え得
るものでなくてはならない。この中で、紫外線硬化型着色インキを使用した、特に厚く印
刷した場合の印刷面の剥離および密着性に関しての記述が見当たらない。
【０００７】
また、特許文献２にも、インサートモルディング成形品およびその製造方法の記載があ
る。使用されている紫外線硬化型着色インキは、特許文献１と同様であり、この紫外線硬
化型着色インキの上にバインダー層を設けるようにして性能を向上させてはいるが、この
バインダー層は溶剤を含有させているものであり、この特許文献２で使用される紫外線硬
化型着色インキの印刷方法、特に厚く印刷して立体感を得るような目的のためには、特許
文献１と同様に、印刷面に剥離あるいは亀裂（クラック）等が生じる可能性がある。
【０００８】
さらに、特許文献３にも、インサートモルディング成形品および成形品に加飾を行うた
めに用いられる紫外線硬化型着色インキが記載されている。しかしながら、特許文献１お
よび２と基本的に使用される紫外線硬化型着色インキは、同じものであり、この成形加工
において、紫外線硬化型着色インキの印刷方法、特に厚く印刷して立体感を得るような目
的のためには、特許文献１と同様に、印刷面に剥離あるいは亀裂（クラック）等が生じる
可能性がある。
【０００９】
また、特許文献４においては、インサートモルディングさせずに印刷が施された印刷シ
ートを真空成形、圧空成形または真空圧空成形して作製される成形品および印刷に使用さ
れる紫外線硬化型着色インキが記載されており、該紫外線硬化型着色インキは、２種類以
上の（ヘテロ）脂環式単官能モノマーおよび該モノマーに可溶性の熱可塑性樹脂を必須成
分としている。しかしながら、このままでは、印刷方法、特に厚く印刷して立体感を得る
ような目的のためには、特許文献１と同様に、印刷面に剥離あるいは亀裂（クラック）等
が生じる可能性がある。
【００１０】
さらに、活性エネルギー線硬化型インキあるいは活性エネルギー線硬化組成物の合成樹
脂シートへの密着性を向上させるために、ウレタンアクリレートおよびアクリロイルモル
フォリン等のモノマー併用系に関して、特許文献５あるいは６に記載があるが、未だ不十
分である。
【００１１】
特許文献１に記載されているようなウレタンオリゴマーあるいはウレタン樹脂に関して
、イソシアネート化合物を核として、硬いセグメントと、軟らかいセグメントの組み合わ
せ設計により、用途に適した化合物を用意駆使し、実用上の対応が行われている。この軟
らかいセグメント材料についても提案が各種なされている。しかしながら、ウレタンオリ
ゴマーおよびウレタン樹脂のような、より強い分子間相互作用に起因する性質のある化合
物の利用は、混合組成物において、あるいは着色組成物においては、系の安定性を著しく
欠き、その実施・実用には非常な制約が課せられることになり、実用面において、より安
定性のある材料が必要となる。
【００１２】
このウレタンオリゴマーあるいはウレタン樹脂に関しては、湿し水を用いて画像を形成
する印刷方法であるオフセット印刷上、湿し水へ溶解してしまう傾向があり、印刷時の適
性を確保するのが困難である。
【００１３】
開示されている技術は何れも柔軟性を付与する方法であるが、依然、さらなる向上が求
められているのが現状である。
【００１４】
他方、合成樹脂シート上あるいは基材シート上に印刷層を有する印刷シートを作製する
のに、活性エネルギー線硬化型インキあるいは活性エネルギー線硬化型組成物にアクリル
樹脂等の樹脂あるいは溶剤を加えた組成物が提案されている（特許文献７〜１０）。この
方法は、活性エネルギー線硬化型インキあるいは活性エネルギー線硬化型組成物に、活性
エネルギー線を照射し、硬化させるとその後の成形加工性が落ちることを予防する目的で
、印刷シートを作製する段階では、活性エネルギー線を照射させずに、熱乾燥等のみによ
って、印刷シートを作製し、成形加工後に、活性エネルギー線を照射し、硬化させて表面
硬度等を確保する方法である。
【００１５】
すなわち、特許文献７には、アクリル樹脂、反応性ビニル基を有する化合物および光重
合開始剤を含有する樹脂組成物により形成される光硬化性樹脂層とシート基材とが積層さ
れてなる光（紫外線）硬化性シートが提案されている。しかしながら、このシートは、光
（紫外線）硬化前においては、低分子量の反応性ビニル基を有する化合物を含有するため
、表面に粘着性を有し、あるいは表面の粘着性が時間と共に変化する等の現象を生じ、ロ
ール状態での保存安定性が不良である。具体的には、粘着して巻き出せない、低温で保存
しないと両端より化合物がしみ出す等の問題があった。さらには、その表面粘着性のため
、印刷シートとして使用する場合の印刷工程において不具合が生じていた。
【００１６】
そのため、特許文献７の保存安定性を改善するために、特許文献８あるいは９におい
て、光（紫外線）硬化前の優れた成形性と光（紫外線）硬化後の優れた表面性状（硬度、
耐候性等）を高次元で実現した特定の組成の光（紫外線）硬化性樹脂組成物及び該組成物
からなる光（紫外線）硬化性印刷シートが提案されている。
【００１７】
さらに、特許文献１０では、特許文献８あるいは９で提案されている光（紫外線）硬化
性シートの特性を改良し、光（紫外線）硬化性樹脂組成物の層と基材シートとの密着性お
よび諸物性（耐摩耗性、耐候性、耐薬品性、加工性、保存安定性等）が良好な光（紫外線
）硬化性シートおよび成形品が提案されている。
【００１８】
しかしながら、特許文献７〜１０は成形後に、光（紫外線）照射を行うことにより、印
刷層の密着性および成形加工性を確保しており、印刷シート作製時に印刷面の処理（硬化
）が終了していることが渇望されている。
【特許文献１】特開２００３−１４５５７３号公報
【特許文献２】特開２００３−１４５５７４号公報
【特許文献３】特開２００３−３２６５９１号公報
【特許文献４】特開２００４−３１４５５２号公報
【特許文献５】特開２００２−６９１３８号公報
【特許文献６】特開平０７−３１４９９５号公報
【特許文献７】特開平０４−１６６３１１号公報
【特許文献８】特開２００２−７９６２１号公報
【特許文献９】特開２００２−８０５５０号公報
【特許文献１０】特開２００６−２８２９０９号公報
【非特許文献１】「機能性インキの最新技術」２００２年１月３１日、第１刷、編集                    大島  壮一、発行者  島  健太郎、発行所  株式会社  シーエム                      シー出版
【非特許文献２】「機能性インキの応用技術」２００３年１月２７日、普及版  第１                    刷、シーエムシー出版編集部、発行者  島  健太郎、発行所  株式                    会社  シーエムシー出版
【非特許文献３】「ＵＶ硬化技術の進歩」平成５年７月３１日、初版  第１刷、監修                    加藤  清視、発行人  井上  克夫、発行所  株式会社  総合技術セ                    ンター
【非特許文献４】「光・放射線硬化技術」昭和６０年８月５日、初版  第１刷、発行                    者  佐々木  英男、発行所  株式会社  大成社
【非特許文献５】「特殊機能インキ」昭和５８年８月３０日、編集人兼発行人  檜垣                    寅雄、発行所  株式会社  シーエムシー出版
【非特許文献６】遠藤剛、三田文雄共著、「ラジカル開環重合性モノマー（−重合非                    収縮性材料への応用の可能性−）」（Ｎｏ．３２  日本接着学会年                    次大会講演要旨集３６−４９頁（１９９４）
【非特許文献７】遠藤剛、金澤昭彦、三田文雄共著、日本接着学会誌、Ｖｏｌ．                        ３９、Ｎｏ．３、１１８−１２４（２００３）
【発明の開示】
【発明が解決しようとする課題】
【００１９】
本発明の目的は、活性エネルギー線硬化型インキに熱可塑性樹脂を溶剤に溶解させたワ
ニスを混合した活性エネルギー線硬化型インキ組成物、およびこれを用いて製造される印
刷シート、さらにこの印刷シートを成形加工して製造される成形物を提供することにある
。さらに、詳しくは、合成樹脂シート上に活性エネルギー線硬化型インキ組成物を印刷し
、活性エネルギー線硬化型インキ組成物中の溶剤を加熱乾燥させた後、活性エネルギー線
を照射させ、硬化させて製造した印刷シートを真空成形加工、圧空成形加工または真空圧
空成形加工等の絞り加工により成形加工を行い、成形品を製造する方法において使用され
る、インキ組成物および印刷シート、さらには、この印刷シートにより製造される印刷シ
ート成形物を提供することにある。
【課題を解決するための手段】
【００２０】
本発明者は、上記問題を解決し、厚く印刷しても、印刷面に剥離あるいは亀裂（クラッ
ク）等が生ぜずしかも合成樹脂シートへの密着性の優れた活性エネルギー線硬化型インキ
組成物、および該活性エネルギー線硬化型インキ組成物を用いて厚く印刷することにより
立体感のある印刷面を有する印刷シート、さらに該印刷シートを成形加工して製造される
成形物を見出し、本発明を完成するに至った。
【００２１】
すなわち、本発明は、合成樹脂シート上に印刷を施す場合において、使用されるインキ
が、ａ）活性エネルギー線硬化型インキに、ｂ）ガラス転移温度が５０〜２５０℃である
熱可塑性樹脂を溶剤に溶解させたワニスを混合したことを特徴とする溶剤を含有した活性
エネルギー線硬化型インキ組成物に関するものである。
【００２２】
また、本発明は、ａ）活性エネルギー線硬化型インキが、ａ−１）反応性ウレタンオリ
ゴマーおよびａ−２）ラジカル重合性二重結合を有しない非反応性ポリエステルを含有す
ることを特徴とする上記の溶剤を含有した活性エネルギー線硬化型インキ組成物に関する
ものである。
【００２３】
さらに、本発明は、ａ）活性エネルギー線硬化型インキに、さらに、ａ−３）単官能モ
ノマーを含有することを特徴とする上記の溶剤を含有した活性エネルギー線硬化型インキ
組成物に関するものである。
【００２４】
また、本発明は、ｂ）ガラス転移温度が５０〜２５０℃である熱可塑性樹脂を溶剤に溶
解させたワニスの熱可塑性樹脂として、少なくとも塩化ビニル−酢酸ビニル共重合体樹脂
あるいは（メタ）アクリル樹脂を含有していることを特徴とする上記の溶剤を含有した活
性エネルギー線硬化型インキ組成物に関するものである。
【００２５】
さらに、本発明は、ｂ）ガラス転移温度が５０〜２５０℃である熱可塑性樹脂を沸点１
００℃以上の溶剤に溶解させたワニスの熱可塑性樹脂として、少なくとも塩化ビニル−酢
酸ビニル共重合体樹脂および（メタ）アクリル樹脂を含有していることを特徴とする上記
の活性エネルギー線硬化型インキ組成物に関するものである。
【００２６】
また、本発明は、前記の溶剤を含有した活性エネルギー線硬化型インキ組成物によって
印刷を施したことを特徴とする印刷シートに関するものである。
【００２７】
さらに、本発明は、前記の印刷物が、スクリーンで印刷されることを特徴とする印刷シ
ートに関するものである。
【００２８】
また、本発明は、前記の印刷シートを、絞り加工により行われて製造されることを特徴
とする印刷シート成形物に関するものである。
【発明の効果】
【００２９】
本発明により、厚く印刷しても、印刷面に剥離あるいは亀裂（クラック）等が生じない
活性エネルギー線硬化型インキ組成物、およびこれを用いて厚く印刷することにより立体
感のある印刷面を有する印刷シート、さらにこの印刷シートを成形加工して製造される成
形物を提供することが可能となった。
【発明を実施するための最良の形態】
【００３０】
本発明では、厚く印刷しても基材特に合成樹脂シートとの密着性が良く、柔軟性、可撓
性および強靭性も有する活性エネルギー線硬化型インキ組成物を提供し、厚く印刷できる
ことから立体感のある印刷層を形成することが可能である。さらに、これらの性状を有す
る印刷層であることから製造された印刷シートを真空成形加工、圧空成形加工または真空
圧空成形加工等の絞り加工等により成形加工を行い、成形品を製造することも可能である
。本発明では、活性エネルギー線硬化型インキのみでは、厚く印刷した場合、特に合成樹
脂シート上に印刷した場合に、密着性等および印刷層の後成形加工性を良くする目的で、
下記のようなワニスの混合を行う。
【００３１】
本発明で使用される溶剤を含有した活性エネルギー線硬化型インキ組成物は、活性エネ
ルギー線硬化型インキに、ガラス転移温度が５０〜２５０℃である熱可塑性樹脂を溶剤に
溶解させたワニスを混合したインキである。混合割合は、活性エネルギー線硬化型インキ
およびワニスの合計量に対して、活性エネルギー線硬化型インキが、１０重量％〜９０重
量％が好ましく、２０重量％〜８０重量％がより好ましく、５０重量％〜８０重量％が良
い。  
【００３２】
本発明で使用される活性エネルギー線硬化型インキの組成としては、
（ａ−１）反応性ウレタンオリゴマー                          ５〜５０重量％
（ａ−２）ラジカル重合性二重結合を有しない
非反応性ポリエステル樹脂                          １〜５０重量％
（ａ−３）単官能モノマー                                    １〜５０重量％
（ａ−４）反応性ウレタンオリゴマーを除く反応性オリゴマー    ０〜２５重量％
（ａ−５）ラジカル重合性二重結合を有しない
非反応性ポリエステル樹脂を除く非反応性樹脂        ０〜３０重量％
（ａ−６）単官能モノマーを除くエチレン性不飽和二重結合を
有するモノマー                                    ０〜３０重量％  
（ａ−７）光開始剤、光開始助剤                              ５〜１５重量％
（ａ−８）顔料（有機顔料・無機顔料）                        ０〜５５重量％
（ａ−９）添加剤                                            １〜１０重量％
等が好ましい組成として挙げられる。
【００３３】
また、本発明で使用されるガラス転移温度が５０〜２５０℃である熱可塑性樹脂を溶剤
に溶解させたワニスとしては、
（ｂ−１）ガラス転移温度が５０〜２５０℃
である熱可塑性樹脂                                ５〜８０重量％
（ｂ−２）溶剤                                            ２０〜９０重量％
（ｂ−３）ガラス転移温度が５０〜２５０℃である
熱可塑性樹脂を除く樹脂                            ０〜２０重量％
（ｂ−４）添加剤                                            ０〜１０重量％
等が好ましい組成として挙げられる。
【００３４】
第１に活性エネルギー線硬化型インキについて以下説明を行う。
【００３５】
本発明において、（ａ−１）反応性ウレタンオリゴマーとしては、エチレン性不飽和二
重結合を有するものが好ましい。
【００３６】
また、本発明の（ａ−１）反応性ウレタンオリゴマーは、平均重量分子量（Ｍｗ）が５
０００以上であることが好ましく、分子量があまり大きくなると反応性が低下するために
５００００以下、より好ましくは、３００００以下が良い。
【００３７】
さらに、（ａ−１）反応性ウレタンオリゴマーの硬化皮膜のガラス転移温度は、−７０
〜６０℃が好ましく、−６０〜５０℃がより好ましく、−３０〜５０℃がさらに好ましい
。
【００３８】
また、（ａ−１）反応性ウレタンオリゴマーは、活性エネルギー線硬化型インキの組成
中５〜５０重量％で用いられることが好ましく、３０〜５０重量％で用いられることが良
く、３０〜４０重量％が、さらに好ましい。５重量％以下の場合、凝集力に効果を発揮し
ない。また、５０重量％以上になるとインキ形状が取り難くなり、また、活性エネルギー
線を照射した場合に皮膜の硬化が悪くなる。
【００３９】
本発明において、（ａ−２）ラジカル重合性二重結合を有しない非反応性ポリエステル
樹脂としては、特に、環状構造を有するポリエステル樹脂が良く、その分子内にカルボキ
シル基を有するものであることが好ましい。このポリエステル樹脂は急激な硬化収縮を緩
和させると推定できる。また分子中にカルボキシル基を有し、樹脂中にシクロヘキセンま
たはシクロヘキサン構造を含有することがより好ましい。
【００４０】
また、本発明の（ａ−２）ラジカル重合性二重結合を有しない非反応性ポリエステル樹
脂を合成するのに使用するアルコールとしては、エチレングリコール、プロピレングリコ
ール、１，３−ブチレングリコール、１，６−ヘキサンジオール、ジエチレングリコール
、ジプロピレングリコール、ネオペンチルグルコール、トリエチレングリコール、水添化
ビスフェノールA、水添化ビスフェノールF、シクロヘキサン−１、２−ジオール、シクロ
ヘキサンジメタノール、グリセリン、トリメチロールエタン、トリメチロールプロパン、
トリスヒドロキシメチルアミノメタンなどの多価アルコール等が挙げられ、これらの１種
または２種以上を使用してもよい。
【００４１】
硬化皮膜の強靭性と、絞り・曲げなどの後加工適正をより強くするには、シクロへキサ
ン構造を含有した水添化ビスフェノールA、水添化ビスフェノールF、シクロヘキサンジメ
タノールが好ましい。
【００４２】
また、（ａ−２）ラジカル重合性二重結合を有しない非反応性ポリエステル樹脂を合成
するのに使用する酸成分としては、無水フタル酸、イソフタル酸、テレフタル酸、無水コ
ハク酸、アジピン酸、アゼライン酸、セバシン酸、テトラヒドロ無水フタル酸、ヘキサヒ
ドロ無水フタル酸、テトラブロモ無水フタル酸、テトラクロル無水フタル酸、無水ヘット
酸、無水ハイミック酸、無水マレイン酸、フマル酸、イタコン酸、無水トリメリット酸、
メチルシクロヘキセントリカルボン酸無水物、無水ピロメリット酸などの多塩基酸等が挙
げられ、これらの１種または２種以上を使用することができる。また、安息香酸などの１
塩基酸、アレイン酸、アマニ油脂肪酸や大豆油脂肪酸などの脂肪酸を使用することもでき
る。
【００４３】
硬化皮膜の強靭性と、絞り・曲げなどの後加工性をより強くするには、シクロへキセン
構造を含有したテトラヒドロ無水フタル酸、シクロヘキサン構造を含有したヘキサヒドロ
無水フタル酸が好ましい。
【００４４】
本発明に係る（ａ−２）ラジカル重合性二重結合を有しない非反応性ポリエステル樹脂
、すなわち非架橋型のポリエステル樹脂は、併用する他の樹脂、反応性オリゴマー、モノ
マー溶解性はもとより、硬化皮膜の物性バランス確保から、重量平均分子量（Ｍｗ）が１
０００以下であれば硬化皮膜が弱くなり、１００００以上であればモノマーへの溶解性が
劣るため、１０００〜１００００で、好ましくは、２０００〜６０００の範囲が良い。
【００４５】
本発明に係る（ａ−２）ラジカル重合性二重結合を有しない非反応性ポリエステル樹脂
は、活性エネルギー線硬化型インキの組成中１００重量％に対して１〜５０重量％の範囲
で用いられ、好ましくは５〜３０重量％である。
【００４６】
本発明において、（ａ−３）単官能モノマーとしては、（メタ）アクリレート類が良い
が、これに限定されるものではなく、１〜５０重量％の範囲で用いられる。
【００４７】
（ａ−３）単官能のモノマーの例としては、アルキル（カーボン数が１〜１８）（メタ
）アクリレート、例えばメチル（メタ）アクリレート、エチル（メタ）アクリレート、ブ
チル（メタ）アクリレート、ヘキシル（メタ）アクリレート、オクチル（メタ）アクリレ
ート、ドデシル（メタ）アクリレート、ステアリル（メタ）アクリレート、があり、さら
には、ベンジル（メタ）アクリレート、ブチルフェノール、オクチルフェノールまたはノ
ニルフェノールまたはドデシルフェノールのようなアルキルフェノールエチレンオキサイ
ド付加物の（メタ）アクリレート、イソボニル（メタ）アクリレート、ヘキシル（メタ）
アクリレート、トリシクロデカンモノメチロール（メタ）アクリレート、N−ビニルカプ
ロラクタム、Ｎ-ビニルピロリドン、アクロイルモルフォリン、フェノキシエチル（メタ
）アクリレート、シクロペンタニル（メタ）アクリレート、シクロヘキシル（メタ）アク
リレート、ジシクロペンタニル（メタ）アクリレート、２−アクリロイロキシエチルフタ
レート、２−アクリロイロキシプロピルフタレート、２−アクリロイロキシエチル−２−
ヒドロキシエチルフタレート、２−アクリロイロキシエチルヘキサヒドロフタレート、ア
クリロイルモルフォリン等が挙げられる。特に、アクリロイルモルフォリンおよびフェノ
キシエチルアクリレートが、密着性向上には良い。
【００４８】
さらに、本発明において、（ａ−３）単官能モノマーの（メタ）アクリレートモノマー
類としては、脂肪族アルコール化合物のアルキレンオキサイド付加体（メタ）アクリレー
トがある。脂肪族アルコール化合物のアルキレンオキサイド付加体（メタ）アクリレート
モノマーとして、脂肪族アルコール化合物のモノまたポリ（１〜２０）アルキレン（Ｃ２
〜Ｃ２０）オキサイド付加体（アルキレンオキサイド）があり、単官能モノマーとしては
、カーボン数が２〜２０アルキレンオキサイド付加体（メタ）アクリレート、例えばメタ
ノールモノまたはポリ（１〜２０）アルキレン（Ｃ２〜Ｃ２０）オキサイド付加体（アル
キレンオキサイドとして、エチレンオキサイド、プロピレンオキサイド、ブチレンオキサ
イド）（メタ）アクリレート、エタノールモノまたはポリ（１〜２０）アルキレン（Ｃ２
〜Ｃ２０）オキサイド付加体等が、例示される。
【００４９】
本発明において、（ａ−４）反応性ウレタンオリゴマーを除く反応性オリゴマーは、エ
チレン性不飽和二重結合を有するものが好ましく、アルキッドアクリレート、エポキシア
クリレート、ポリエステルアクリレート等が挙げられる。さらに、活性エネルギー線硬化
型インキ中０〜２５重量％の範囲で用いられることが好ましい。
【００５０】
本発明に係る（ａ−５）ラジカル重合性二重結合を有しない非反応性ポリエステル樹脂
を除く非反応性樹脂としては、例えば、ポリ塩化ビニル、ポリ（メタ）アクリル酸エステ
ル樹脂（（メタ）アクリル樹脂））、エポキシ樹脂、ポリウレタン樹脂、セルロース誘導
体（例えば、エチルセルロース、酢酸セルロース、ニトロセルロース）、塩化ビニル−酢
酸ビニル共重合体樹脂、ポリアマイド樹脂、ポリビニルアセタール樹脂、ジアリルフタレ
ート樹脂、ブタジエン−アクリルニトリル共重合体樹脂のような合成ゴム等が挙げられ、
ワニス中の（ｂ−１）ガラス転移温度が５０〜２５０℃である熱可塑性樹脂および（ｂ−
３）ガラス転移温度が５０〜２５０℃である熱可塑性樹脂を除く樹脂と重複する場合があ
るが、少なくとも（ａ−５）ラジカル重合性二重結合を有しない非反応性ポリエステル樹
脂を除く非反応性樹脂を活性エネルギー線硬化型インキに混合した場合に、活性エネルギ
ー線硬化型インキのインキ性状を有することが必要である。さらに、（ａ−５）ラジカル
重合性二重結合を有しない非反応性ポリエステル樹脂を除く非反応性樹脂は、上記に挙げ
た中の１種または２種以上を用いることができる。何れも反応性ウレタンオリゴマー、モ
ノマー可溶である樹脂が用いられる。
【００５１】
さらに、本発明に係る（ａ−５）ラジカル重合性二重結合を有しない非反応性ポリエス
テル樹脂を除く非反応性樹脂は、本発明に係る（ａ−２）ラジカル重合性二重結合を有し
ない非反応性ポリエステル樹脂と同様に、併用する他の樹脂、反応性ウレタンオリゴマー
、モノマー溶解性はもとより、硬化皮膜の物性バランス確保から、重量平均分子量（Ｍｗ
）が１０００以下であれば硬化皮膜が弱くなり、１００００以上であればモノマーへの溶
解性が劣るため、１０００〜１００００で、好ましくは、２０００〜６０００の範囲が良
い。
【００５２】
また、本発明の（ａ−６）単官能モノマーを除くエチレン性不飽和二重結合を有するモ
ノマーとしては、２官能以上の多官能の（メタ）アクリレート類が挙げられ、活性エネル
ギー線硬化型インキ中の組成として、０〜４０重量％の範囲で用いられる。４０重量％を
超えると（ａ−２）ラジカル重合性二重結合を有しない非反応性ポリエステル樹脂等の樹
脂の可溶性が落ちる。  
【００５３】
本発明の（ａ−６）単官能モノマーを除くエチレン性不飽和二重結合を有する２官能性
モノマーとしては、エチレングリコールジ（メタ）アクリレート、ジエチレングリコール
ジ（メタ）アクリレート、トリエチレングリコールジ（メタ）アクリレート、ポリエチレ
ングリコールジ（メタ）アクリレート、プロピレングリコールジ（メタ）アクリレート、
ジプロピレングリコールジ（メタ）アクリレート、トリプロピレングリコールジ（メタ）
アクリレート、ペンチルグリコールジ（メタ）アクリレート、ネオペンチルグルコールジ
（メタ）アクリレート、ヒドロキシピバリルヒドロキシピバレートジ（メタ９アクリレー
ト、ヒドロキシピバリルヒドロキシピバレートジカプロラクトネートジ（メタ）アクリレ
ート、１，６ヘキサンジオールジ（メタ）アクリレート、１，２−ヘキシルジオールジ（
メタ）アクリレート、１，５−ヘキシルジオールジ（メタ）アクリレート、ビスフェノー
ルAテトラエチレンオキサイド付加体ジ（メタ）アクリレート、ビスフェノールFテトラエ
チレンオキサイド付加体ジ（メタ）アクリレート等が挙げられる。
【００５４】
また、本発明の（ａ−６）単官能モノマーを除くエチレン性不飽和二重結合を有する３
官能モノマーとしては、グリセリントリ（メタ）アクリレート、トリメチロールプロパン
トリ（メタ）アクリレート、トリメチロールプロパントリカプロラクトネートトリ（メタ
）アクリレート、トリメチロールエタントリ（メタ）アクリレート、トリメチロールヘキ
サントリ（メタ）アクリレート、トリメチロールエタントリ（メタ）アクリレート、トリ
メチロールヘキサントリ（メタ）アクリレート、トリメチロールオクタントリ（メタ）ア
クリレート、ペンタエリスリトールトリ（メタ）アクリレート等が挙げられる。
【００５５】
さらに、本発明において、（ａ−６）単官能モノマーを除くエチレン性不飽和二重結合
を有するモノマーの（メタ）アクリレートモノマー類としては、脂肪族アルコール化合物
のアルキレンオキサイド付加体（メタ）アクリレートがある。脂肪族アルコール化合物の
アルキレンオキサイド付加体（メタ）アクリレートモノマーとして、脂肪族アルコール化
合物のモノまたポリ（１〜２０）アルキレン（Ｃ２〜Ｃ２０）オキサイド付加体（アルキ
レンオキサイド）があり、２官能モノマーとしては、エチレングリコールモノまたはポリ
（１〜２０）アルキレン（Ｃ２〜Ｃ２０）オキサイド付加体（アルキレンオキサイドとし
て、エチレンオキサイド、プロピレンオキサイド、ブチレンオキサイド）ジ（メタ）アク
リレート、ジエチレングリコールモノまたはポリ（２〜２０）アルキレン（Ｃ２〜Ｃ２０
）オキサイド付加体等が例示される。
【００５６】
また、３官能モノマーとして、グリセリンポリ（２〜２０）アルキレン（C２〜C２０）
オキサイド付加体（アルキレンオキサイドとして、エチレンオキサイド、プロピレンオキ
サイド、ブチレンオキサイド）トリ（メタ）アクリレート、トリメチロールプロパンポリ
（２〜２０）アルキレン（C２〜C２０）オキサイド付加体等が例示される。
【００５７】
本発明で使用される（ａ−７）光開始剤、光開始助剤のうち光開始剤としては、水素引
き抜き型として、ベンゾフェノン、ｐ−メチルベンゾフェノン、ｐ―クロルベンゾフェノ
ン、テトラクロロベンゾフェノン、ベンゾイル安息香酸メチル、４−フェニルベンゾフェ
ノン、ヒドロキシベンゾフェノン、４−ベンゾイルー４’−メチルージフェニルサルファ
イド、２−イソプロピルチオシサントン、２，４−ジメチルチオキサントン、２，４−ジ
エチルチオキサントン、２，４−ジクロロチオキサントン、アセトフェノン・アリールケ
トン系開始剤、４，４‘−ビス（ジエチルアニノ）ベンゾフェノン、４，４’−ビス（ジ
メチルアミノ）ベンゾフェノン、ｐ−ジメチルアミノ安息香酸イソアミル、ｐ−ジメチル
アミノアセトフェノン・ジアルキルアミノアリールケトン系開始剤、チオキサントン、キ
サントン系・そのハロゲン置換・多環カルボニル系開始剤などが挙げられる。
【００５８】
また、開裂型光開始剤として、ベンゾイン、ベンゾインメチルエーテル、ベンゾインイ
ソプロピルエーテル、α―アクリルベンゾイル・ベンゾイン系、ベンジル、２−メチルー
２−モルホリノ（４−チオメチルフェニル）プロパンー１−オン、２−ベンジルー２−ジ
メチルアミノー１−（４−モルホリノフェニル）−１−ブタノン、ベンジルメチルケター
ル、１−ヒドロキシシクロヘキシルフェニルケトン、２−ヒドロキシー２−メチルー１−
フェニルプロパンー１−オン、１−（４−イソプロピルフェニルー２−ヒドロキシー２−
メチルプロパンー１−オン、４−（２−ヒドロキシエトキシ）フェニルー（２−ヒドロキ
シー２−プロピル）ケトン、４−（２−アクロイルーオキシエトキシ）フェニルー２−ヒ
ドロキシー２−プロピルケトン、ジエトキシアセトフェノンなどがある。
【００５９】
本発明で使用される（ａ−７）光開始剤、光開始助剤のうち光開始剤としては、トリエ
タノールアミン、メチルジエタノールアミン、トリイソプロパノールアミン・脂肪族アミ
ン、４，４‘−ジエチルアミノベンゾフェノン、２−ジメチルアミノ安息香酸エチル、４
−ジメチルアミノ安息香酸エチル、４−ジメチルアミノ安息香酸イソアミル、ジブチルエ
タノールアミンが挙げられる。
【００６０】
本発明で使用される（ａ−７）光開始剤、光開始助剤は、活性エネルギー線硬化型イン
キ組成物１００重量％に対して合計５〜１５重量％の範囲で用いられる。
【００６１】
本発明の着色材としては、主に顔料が使用でき、活性エネルギー線硬化型インキの（ａ
−８）顔料（有機顔料・無機顔料）としては、酸化チタンなどの白顔料、ミネラルファー
ネスイエロー、ネーブルスイエロー、ナフトールイエローＳ，ハンザイエローＧ，キノリ
ンイエローレーキ、パーマネントイエローＮＣＧ，タートラジンレーキなどの黄顔料、イ
ンダスレンブリリアントオレンジＲＫ、ピラゾンオレンジ、バルカンオレンジ、ベンジジ
ンオレンジＧ、インダスレンブリリアントオレンジＧＫなどの橙色顔料、パーマネントレ
ッド４Ｒ、リオノールレッド、ピラロゾンレッド、ウオッチングレッツドカルシウム塩、
レーキレッドＤ，ブリリアントカーミン６Ｂ、エオシンレーキ、ローダミンレーキＢ、ア
リザリンレーキ、ブリリアントカーミン３Ｂなどの赤色顔料、ファーストバイオレットＢ
、メチルバイオレットレーキなどの紫色顔料、紺青、コバルトブルー、アルカリブルーレ
ーキ、ビクトリアブルーレーキ、フタロシアニンブルー、無金属フタロシアニンブルー、
フタロシアニンブルー部分塩素化物、ファーストスカイブルー、インダスレンブルーＢＣ
などの青色顔料、ピグメントグリーンＢ、マラカイドグリーンレーキ、ファイナスイエリ
ーグリーンＧなどの緑色顔料、カーボンブラック、アセチレンブラック、ランブラック、
アニリンブラックなどの黒色顔料、バライト粉、炭酸バリウム、ベントンなどの体質顔料
などが挙げられる。
【００６２】
本発明に係る顔料は、活性エネルギー線硬化型インキの組成物１００重量％に対して０
〜５５重量％の範囲で用いられ、好ましくは０〜３０重量％である。なお、本発明におい
て、インキとは、活性エネルギー線硬化型インキおよび溶剤を含有した（ワニスを含有し
た）活性エネルギー線硬化型インキで、顔料等の着色材を含有していない場合（含有量０
重量％）も含めて呼称する。
【００６３】
また、本発明では、上記に示したような（ａ−８）顔料（有機顔料・無機顔料）以外に
、金属粉あるいは金属ペーストを加えることができる。この金属粉あるいは金属ペースト
の金属としては、銅と亜鉛の合金であるブロンズパウダーを用いる場合もあるが、コスト
等からアルミニウムパウダーが一般的であり、このアルミニウムを微粉末化そのまま用い
るかあるいは脂肪酸等で表面を処理したものを沸点の高い炭化水素類溶剤（ミネラルスピ
リットなど）でペースト状にしたアルミニウムペーストが用いられている。
【００６４】
さらに、本発明において、活性エネルギー線硬化型インキの（ａ−９）添加剤およびワ
ニスの（ｂ−４）添加剤の添加剤としては、耐摩擦、ブロッキング防止、スベリ、スリキ
ズ防止を目的として、例えば、カルナバ、木ろうなどの植物系ワックス、鯨ろう、ラノリ
ンなどの動物系ワックス、モンタンなどの鉱物系ワックス、パラフィン、マイクロクリス
タリンなどの石油系ワックス（以上天然ワックス）やサゾール、ポリエチレンなどの合成
炭化水素ワックス、シリコーンオイルなどのシリコーン系添加剤、硬化ひまし油などの水
素化ワックス、脂肪酸アミドなどのアミド系ワックス、他、ケトン、アミン、イミド、エ
ステル化合物及びポリテトラフルオロエチレン（以上合成ワックス）を使用することが出
来る。
【００６５】
第２にワニスについて以下説明を行う。  
【００６６】
本発明において、ワニスとは、溶剤に熱可塑性樹脂を初めとする樹脂およびその他添加
剤を加え、樹脂を溶解したものを示す。
【００６７】
本発明の（ｂ−１）ガラス転移温度が５０〜２５０℃である熱可塑性樹脂としては、例
えば、ポリエステル樹脂、ポリ塩化ビニル、ポリ（メタ）アクリル酸エステル樹脂（（メ
タ）アクリル樹脂））、セルロース誘導体（例えば、エチルセルロース、酢酸セルロース
、ニトロセルロース）、塩化ビニル−酢酸ビニル共重合体樹脂、ポリアマイド樹脂、ポリ
ビニルアセタール樹脂、ジアリルフタレート樹脂、ブタジエンーアクリルニトリル共重合
体樹脂のような合成ゴム等が挙げられる。これらの樹脂は、その中の１種または２種以上
を用いることができるが、本発明において用いられる溶剤に可溶であることが必要であり
、しかもワニスを作製後、上記の活性エネルギー線硬化型インキと混合した場合に、イン
キ性状を有する必要がある。上記の（ｂ−１）熱可塑性樹脂の中、特に好ましいのは本発
明においては、ポリ（メタ）アクリル酸エステル樹脂（（メタ）アクリル樹脂））および
塩化ビニル−酢酸ビニル共重合体樹脂であり、塩化ビニル−酢酸ビニル共重合体樹脂がよ
り好ましい。
【００６８】
本発明においては、一般的なインキに使用されているロジン（変性）フェノール樹脂も
この（ｂ−１）熱可塑性樹脂の範疇に含めることとする。
【００６９】
本発明に係る熱可塑性樹脂のガラス転移温度としては、５０〜２５０℃が良く、５０〜
１５０℃がより好ましく、さらに６０〜１２０℃が良い。
【００７０】
本発明に係る（ｂ−１）ガラス転移温度が５０〜２５０℃である熱可塑性樹脂は、ワニ
ス組成物１００重量％に対して５〜８０重量％の範囲で用いられ、好ましくは３０〜６０
重量％である。
【００７１】
本発明の（ｂ−２）溶剤としては、炭化水素類のトルエン、キシレン、シクロヘキサン
、シクロヘキセン、ソルベッソ１００、ソルベッソ１５０等、エステル類の酢酸エチル、
酢酸ｎブチル、酢酸イソブチル、酢酸ｎアミル、セロソルブアセテート、メトキシプロピ
ルアセテート、プロピレングリコールモノメチルエーテルアセテート等、ケトン類のアセ
トン、メチルエチルケトン、メチルイソブチルケトン、、シクロヘキサノン、イソホロン
等、エーテル類のメチルセロソルブ、セロソルブ、ブチルセロソルブ、メチルカルビトー
ル、カルビトール、ブチルカルビトール、ジエチルカルビトール、プロピレングリコール
モノメチルエーテル、アルコール類のメタノール、エタノールイソプロピルアルコール、
ｎ−ブチルアルコール、ｓｅｃ−ブチルアルコール、イソブチルアルコール、シクロヘキ
サノール等が挙げられる。
【００７２】
本発明の目的である印刷適性を有する溶剤としては、特に、沸点が１００℃以上の高沸
点溶剤が良く、乾燥性等を考慮すると、１００〜３００℃の沸点を有する溶剤が好ましく
、トルエン、キシレン、ソルベッソ１００、ソルベッソ１５０、酢酸ｎブチル、酢酸イソ
ブチル、酢酸ｎアミル、セロソルブアセテート、メトキシプロピルアセテート、プロピレ
ングリコールモノメチルエーテルアセテート、シクロヘキサノン、イソホロン、メチルセ
ロソルブ、セロソルブ、ブチルセロソルブ、メチルカルビトール、カルビトール、ブチル
カルビトール、ジエチルカルビトール、プロピレングリコールモノメチルエーテル、ｎ−
ブチルアルコール、イソブチルアルコール、シクロヘキサノール等が良い。
【００７３】
さらに、好適には、沸点が１４０〜２５０℃の沸点を有する溶剤が良く、ソルベッソ１
００、ソルベッソ１５０、セロソルブアセテート、プロピレングリコールモノメチルエー
テルアセテート、シクロヘキサノン、イソホロン、ブチルセロソルブ、メチルカルビトー
ル、カルビトール、ブチルカルビトール、ジエチルカルビトール、シクロヘキサノールが
好ましい。
【００７４】
本発明に係る（ｂ−２）溶剤は、ワニス組成物１００重量％に対して２０〜９０重量％
の範囲で用いられ、好ましくは３０〜６０重量％である。
【００７５】
（ｂ−３）ガラス転移温度が５０〜２５０℃である熱可塑性樹脂を除く樹脂としては、
エポキシ樹脂、ポリウレタン樹脂、フェノール樹脂、メラニン樹脂等が挙げられ、ワニス
組成物１００重量％に対して０〜２０重量％の範囲で用いられ、好ましくは０〜１０重量
％である。
【００７６】
なお、本発明において、ガラス転移温度が５０〜２５０℃である熱可塑性樹脂を溶剤に
溶解させたワニス中の（ｂ−１）熱可塑性樹脂あるいは（ｂ−３）ガラス転移温度が５０
〜２５０℃である熱可塑性樹脂を除く樹脂が、活性エネルギー線硬化型インキ中の（ａ−
２）ラジカル重合性二重結合を有しない非反応性ポリエステル樹脂あるいは（ａ−５）ラ
ジカル重合性二重結合を有しない非反応性ポリエステル樹脂を除く非反応性樹脂と重複す
る場合があるが、少なくとも、本発明において用いられる溶剤に可溶であることが必要で
あり、しかもワニスを作製後、上記の活性エネルギー線硬化型インキと混合した場合に、
インキ性状を有する必要がある。
【００７７】
ワニス中の（ｂ−４）添加剤については、上記の活性エネルギー線硬化型インキの部分
で説明した通りである。
【００７８】
本発明において、基材としては、後の成形加工を考慮すると合成樹脂シート、その中で
も熱可塑性樹脂シートが好ましい。熱可塑性樹脂シートに使用される熱可塑性樹脂として
は、ポリスチレン樹脂、ポリカーボネート樹脂、ポリ塩化ビニル樹脂、ポリエチレン樹脂
、ポリプロピレン樹脂、ＡＢＳ（アクリロニトリル・ブタジエン・スチレン）樹脂、ポリ
アミド樹脂、（メタ）アクリル樹脂、ポリエステル樹脂等が挙げられるが、基材上への印
刷の容易性および最終の成形品の諸物性を勘案すると、ポリカーボネート樹脂およびポリ
エステル樹脂が好ましく、さらに、ポリカーボネート樹脂が好適に使用できる。
【００７９】
また、本発明のインキ組成物を合成樹脂シート上に印刷する方法としては、一般的に公
知である印刷方法は何れも使用可能であり、例えば、オフセット印刷、グラビア印刷、ス
クリーン印刷、樹脂凸版印刷、インクジェット印刷等が挙げられるが、立体感を出すため
に厚く印刷するため、さらに、剥離あるいは亀裂（クラック）防止等を勘案すると、スク
リーン印刷が好適である。印刷層の厚さとしては、３μｍ以上、より好ましくは、５μｍ
以上、さらに、１０μｍ以上が良い。
【００８０】
本発明のインキ組成物で作製される印刷層（インキ層）は、従来の活性エネルギー線硬
化型インキのみでは、達成できなかった特に、印刷層を厚くした場合に、基材特に、合成
樹脂シートへの密着性が良く、印刷の立体感、触感が得られる。
【００８１】
また、合成樹脂シートを印刷した印刷面上に、活性エネルギー線硬化型あるいは熱乾燥
型もしくは、酸化重合型オーバープリントニス組成物を印刷し、もしくは塗工し、硬化さ
せて印刷シートを作製することもできる。さらに、厚い印刷層にできることからオーバー
プリンニス組成物を印刷し、もしくは塗工し、硬化させた場合にも、立体感（、触感）を
得ることができる。  
【００８２】
また、合成樹脂シート上に印刷を行った後に、（ｂ−２）溶剤を乾燥させてから、活性
エネルギー線を照射せずに、その上に活性エネルギー線硬化型であるオーバープリントニ
ス組成物を印刷もしくは塗工してから活性エネルギー線を照射し、本発明のインキ組成物
および活性エネルギー線硬化型であるオーバープリントニス組成物を同時に硬化させる方
法も可能である。
【００８３】
さらに、本発明では、合成樹脂シートを印刷した印刷面上に、熱可塑性樹脂等の樹脂シ
ート（層）を積層することも可能であり、熱あるいは加圧もしくは、熱および加圧により
所謂ラミネートすることにより、印刷面の保護あるいは美粧性等の向上を目指すことがで
き、もちろん樹脂シート（層）を積層するのに熱あるいは加圧もしくは、熱および加圧に
よる方法だけではなく樹脂シート（層）との間に、接着層等の層を挟ませることも可能で
あり、厚い印刷層にできることから熱可塑性樹脂等の樹脂シート（層）を積層させた場合
にも、立体感（、触感）を得ることができる。
【００８４】
本発明では、上記のように、合成樹脂シート上に本発明のインキ組成物を印刷した印刷
シートの印刷面上に、活性エネルギー線硬化型あるいは熱乾燥型もしくは、酸化重合型で
あるオーバープリントニス組成物を印刷し、もしくは塗工し、硬化させて作製した印刷シ
ート作製後、この印刷シートを真空成形、圧空成形あるいは真空圧空成形して、印刷シー
ト成形物を製造することができる。
【００８５】
さらに、本発明では、合成樹脂シート上に本発明のインキ組成物を印刷した印刷シート
の印刷面上に、熱可塑性樹脂等の樹脂シート（層）を積層させて作製した印刷シート作製
後、この印刷シートを真空成形、圧空成形あるいは真空圧空成形して、印刷シート成形物
を製造することができる。
【００８６】
本発明において、ガラス転移温度の測定は、試験片を室温から、１０℃／分の割合で昇
温させ、熱分析装置にて暑さ方向の熱膨張量を測定し、ガラス転移温度の前後の曲線に接
線を引き、接線の交点からガラス転移温度（省略する場合には、Ｔｇとする。）を求める
ＴＭＡ法にて測定を行なった。
【００８７】
また、本発明の平均分子量は、重量平均分子量を表し、GPC（Gel Permeation Chromato
graphy）により測定した。
【００８８】
本発明において、活性エネルギー線硬化型とは、紫外線あるいは電子線硬化型を主とし
て示し、紫外線硬化型である場合は、光開始剤が必要である。
【実施例】
【００８９】
以下に、実施例により、本発明をさらに詳細に説明するが、以下の実施例は本発明の権
利範囲を何ら制限するものではない。なお、実施例における「部」は、「重量部」を表す
。
【００９０】
表１に示す活性エネルギー線硬化型インキの原料およびワニスの原料をそれぞれ混合器
により混合して、活性エネルギー線硬化型インキおよびワニスを混合器により混合して溶
剤を含有した活性エネルギー線型インキ組成物を作製した（表１：実施例１〜５、比較例
１〜２）。
【００９１】
【表１】
2010006878.tif 000002
【００９２】
さらに、透明な１００μｍ厚のポリカーボネート樹脂シートに、実施例１〜５、比較例
１〜２の溶剤を含有した活性エネルギー線型インキ組成物によりスクリーン印刷を行い、
熱乾燥炉を通して、溶剤を乾燥させた。その後、アクリル樹脂シートの印刷層を１６０W
／ｃｍの強度を有するメタルハライドランプ１灯の下１０ｃｍのところを１０ｍ／分のコ
ンベアーに載せ、照射し、硬化させ、印刷シートを作製した（印刷層の厚さ１０μｍ以上
、表２に厚さを示す。）。
【００９３】
得られた印刷シートの印刷面（塗工面）にＪＩＳ  Ｋ５６００によりクロスカットを行
い、テープ剥離試験を行った（テープ接着性試験）。
〔評価〕
◎：剥がれなし。
○：印刷面（塗工面）の一部（５％以下）に剥がれが観察される。
△：印刷面（塗工面）の一部（５０％未満）に剥離が観察される。
×：印刷面（塗工面）の一部（５０％以上）または全部に剥離が観察される。
【００９４】
さらに、得られた印刷シートを印刷面（塗工面）を表にして、９０°に折り曲げ、剥離
および亀裂（クラック）の度合いを５０倍ルーペで観察した（成形性適性試験）。
〔評価〕
◎：剥離および亀裂（クラック）が観察されない。
○：剥離は観察されないが、亀裂（クラック）が少し観察される。
△：剥離はほとんど観察されないが（多少観察される。）、さらに亀裂（クラッ
ク）も観察される。
×：剥離が観察され、亀裂（クラック）も観察される。
【００９５】
評価結果を表２に示す。
【００９６】
【表２】
2010006878.tif 000003
【００９７】
また、立体感および触感をそれぞれ目視および指診による官能検査を行った結果、立体
感があり、しかも指診によっても立体感が得られた。
【００９８】
表２の実施例である本発明のインキ組成物を使用して作製した印刷シートを用いて、製
造した印刷シート成形物は、その表面の印刷面に剥離あるいは亀裂（クラック）等が生ぜ
ず、一方、比較例においては、剥離も亀裂（クラック）も観察される。本発明で、密着性
および成形適性に優れた、溶剤を含有した活性エネルギー線型インキ組成物、これを用い
て製造される印刷シートおよび印刷シート成形物が提供可能となり、しかもその印刷層は
、立体感が得られる。